(57)【要約】【課題】紫外線のみならず可視光をも充分遮断することにより保存性の優れた包装袋を提供する。【解決手段】銀色インキで印刷された印刷層を設けた基材フィルムを少なくとも構成材とする包装袋において、印刷層が、扁平形状で短径が３〜１０μｍ、長径が７〜１５μｍである銀色顔料１０〜４０重量％、白色顔料０〜５０重量％、樹脂１０〜９０重量％からなる銀色インキ層であり、波長４５０ｎｍ、６００ｎｍおよび７００ｎｍでの光線透過率が７％以下であることを特徴とする包装袋。【選択図】図１
2004025555.tif 000002
【特許請求の範囲】
【請求項１】
銀色インキで印刷された印刷層を設けた基材フィルムを少なくとも構成材とする包装袋において、印刷層が、扁平形状で短径が３〜１０μｍ、長径７〜１５μｍである銀色顔料１０〜４０重量％、白色顔料０〜５０重量％、樹脂１０〜９０重量％からなる銀色インキ層であり、波長４５０ｎｍ、６００ｎｍおよび７００ｎｍでの光線透過率が７％以下であることを特徴とする包装袋。
【請求項２】
包装袋が、エチレン−酢酸ビニル共重合体ケン化物フィルム、金属又は金属酸化物蒸着フィルム、ポリ塩化ビニリデンフィルム、ポリ塩化ビニリデンコートフィルム、メタキシリレン基含有ポリアミドフィルムから選んだ１または２以上の酸素バリヤ層を有することを特徴とする請求項１に記載の包装袋。
【請求項３】
銀色顔料が、オレイン酸、エライジン酸、ステアリン酸等の脂肪族カルボン酸により表面処理されていることを特徴とする請求項１または２に記載の包装袋。
【請求項４】
酸素透過度が４０ｃｃ／ｍ２・ｄａｙ以下であることを特徴とする請求項１ないし３のいずれか１項に記載の包装袋。
【請求項５】
基材フィルムと銀色インキ層の間に、必要に応じて、墨インキ、紅インキあるい黄インキから選んだ１または２以上を配合した白インキの印刷層を配置したことを特徴とする請求項１ないし４のいずれか１項に記載の包装袋。
【請求項６】
基材フィルムと白インキの印刷層との間にデザインインキ印刷層を配置したことを特徴とする請求項５に記載の包装袋。
【発明の詳細な説明】
【０００１】
【発明の属する技術分野】
本発明は、内包物の劣化を防止する包装袋に関する。より詳細には、カレールー、パスタソース、シチュー、中華丼等の中華惣菜、各種飲料等の食品の劣化防止に適した包装袋に関する。
【０００２】
【従来の技術】
従来より、飲食料品、液体洗剤等の各種製品を保存するための液体用包装容器が種々提案されており、該液体用包装容器としては、紙パック、スタンディングパウチ等が知られている。
しかし、上述の液体用包装容器において、長期保存時に内包物が褪色等の光劣化を起こすという問題があった。そこで、内包物の光劣化を防止する液体用包装容器として、容器を構成する一層がアルミニウム箔等の金属層により形成した容器が提案されている。この金属箔を用いた容器は光線および酸素の透過を完全に遮断する効果があるが、金属層とその他の層との分離が困難であり、焼却処理が難しく環境問題上好ましくない、等の問題がある。
そのため、酸化アルミニウム蒸着層等の金属酸化物蒸着層を有するプラスチックフィルムを使用することが提案された。酸化アルミニウム蒸着層は最大でも８００オングストローム以下の薄膜で透明性もあり、印刷インキと同様に扱われ分別焼却の必要がなく、環境問題は発生しない。ただ酸素透過を完全に防止できず微量の酸素が侵入する。
また、特許第３０１７３９９号公報には、樹脂シートの外面に色相５Ｂ〜５Ｐ、彩度０、明度６〜７のグレーインキ層を設けたシートで形成した容器が示されている。
しかしながら、このようにグレーのインキ層を設けた容器では印刷も暗くなり、見栄えが悪くなる。
本出願人は特願２００１−２３５５６３号として、少なくとも１層の酸素バリヤ性プラスチックフィルムと、それぞれ全面に形成した白色のインキ層と、遮光性層を含むラミネートフィルムからなるパウチであって、該遮光性層は、墨インキ０．５〜６．０重量％、紅及び／又は黄０．５〜６．０重量％、残部白インキを含み、所望により他の色を含有するマンセルシステムによる色相が５．５Ｐ〜５．０ＧＹで、彩度が０．２〜５．０であることを特徴とするバリヤ性パウチを出願したが、本発明は可視光線の遮光をさらに向上させた発明である。
また、本出願人は特願２００１−３１６３７１号として銀インキ層と、墨インキ、紅インキ、場合によりさらに黄を加えた白インキの印刷層を配置した特別の光線透過率の食品包装袋を出願したが、本発明はこれをさらに改良した発明である。
【０００３】
【発明が解決しようとする課題】
本発明はプラスチックフィルムで構成した容器に内包した内包物は紫外線だけでなく、可視光線でも劣化し、可視光線による劣化は侵入する酸素との相乗効果により内包物の劣化が進行する。白色インキを使用しても可視光線の透過を完全に抑えることができないので特別の銀色インキを用いて可視光線の透過を防止した包装袋を提供する。
【０００４】
【課題を解決するための手段】
本発明は、
「１．銀色インキで印刷された印刷層を設けた基材フィルムを少なくとも構成材とする包装袋において、印刷層が、扁平形状で短径が３〜１０μｍ、長径７〜１５μｍである銀色顔料１０〜４０重量％、白色顔料０〜５０重量％、樹脂１０〜９０重量％からなる銀色インキ層であり、波長４５０ｎｍ、６００ｎｍおよび７００ｎｍでの光線透過率が７％以下であることを特徴とする包装袋。
２．包装袋が、エチレン−酢酸ビニル共重合体ケン化物フィルム、金属又は金属酸化物蒸着フィルム、ポリ塩化ビニリデンフィルム、ポリ塩化ビニリデンコートフィルム、メタキシリレン基含有ポリアミドフィルムから選んだ１または２以上の酸素バリヤ層を有する１に記載の包装袋。
３．銀色顔料が、オレイン酸、エライジン酸、ステアリン酸等の脂肪族カルボン酸により表面処理されている１または２に記載の包装袋。
４．酸素透過度が４０ｃｃ／ｍ２・ｄａｙ以下である１ないし３のいずれかに記載の包装袋。
５．基材フィルムと銀色インキ層の間に、必要に応じて、墨インキ、紅インキあるいはさらに黄インキから選んだ１または２以上を配合した白インキの印刷層を配置した１ないし４のいずれかに記載の包装袋。
６．基材フィルムと白インキの印刷層との間に、デザインインキ印刷層を配置した１ないし５のいずれかに記載の包装袋。」
に関する。
【０００５】
【発明の実施の形態】
本発明は、基材フィルムの片側に特別の顔料を含有する銀色インキ層を設け
る。また、基材フィルムと銀色インキ層との間に白インキの印刷層を設ける。この白インキの印刷層には、必要に応じて、墨インキ、紅インキ、黄インキから選んだ１または２以上を配合する。さらに、基材フィルムと白インキの印刷層との間には、デザインインキ印刷層を設ける。
従来からプラスチックフィルムで形成したパウチは、内包物が透けて見えるので、需要者の目を引き、商品価値が大きくなるので広く用いられているが、酸素がフィルムを透過すると内包物が変質するので酸素バリヤ性フィルムを用いて酸素の透過をできるだけ少なく抑えている。
【０００６】
酸素バリヤ性プラスチックフィルムとしては、酸化アルミニウム蒸着膜等の金属酸化物蒸着層を設けたフィルムが好ましい。エチレン−酢酸ビニル共重合体ケン化物は酸素バリヤ層に広く用いられているが、レトルト時に耐水性が悪く劣化するので、レトルト用に用いられるパウチには該酸素バリヤ層は好ましくなく、酸化アルミニウム蒸着層等の金属酸化物蒸着層が対環境性からも好ましい。
この他、メタキシリレン基含有ポリアミド樹脂フィルム等も使用することができる。また、さらには、基材フィルムに酸素バリヤ性有機薄膜をコーティングしたフィルムも使用することができる。
【０００７】
金属酸化物蒸着層としては酸化アルミニウム蒸着層のほかケイ素酸化物蒸着層も用いられる。ただし、ＳｉＯ２蒸着膜は酸素バリヤ性がなく、ＳｉＯ蒸着膜が酸素バリヤ性が優れているが、不安定であり、しかも黄褐色となり外観が悪化するので、ＳｉＯとＳｉＯ２がブレンドしたＳｉＯｘ（ｘ＝１．７〜１．８）を用いると好ましい効果が得られる。
また、酸化アルミニウム蒸着膜上にケイ素酸化物層を形成して、酸化アルミニウム蒸着膜を保護するとよい効果が得られる。
しかしながら、光劣化は紫外部だけでなく、可視部の波長の光によっても発生する。紫外部の光の透過を防止するためであればパウチを構成するプラスチックフィルムに白色の着色を行えばほぼ完全にカットできるが、可視部の光は完全にカットできない。一方、墨色ないしグレーの着色層を配置すれば、可視光の透過も防ぐことができるが、このような色を付すと、パウチ自体がどす黒く見えて、特に内包物が食品の場合には不味であるとの印象を与えるため好ましくない。
【０００８】
本発明は、扁平形状で短径が３〜１０μｍ、長径が７〜１５μｍである。例えば、短径５μｍ、長径７μｍ、あるいは短径１０μｍ、長径１５μｍなどの粒径の顔料が好ましい。短径が３μｍ以下であると光線透過率が大きくなり、長径が１５μｍ以上になると印刷層表面が粗面状となり外観上好ましくない。また、本発明で使用する銀色顔料は脂肪酸で表面処理することにより、表面に吸着された脂肪酸皮膜により表面張力が下げられることによりビヒクルと塗れにくくなる。
その結果、印刷層としたとき印刷層の表層にたまり、あたかも銀色顔料で表面をコーティングしたかのように被覆される。脂肪酸としては、オレイン酸、ステアリン酸、エライジン酸を挙げられるが、表面張力を下げる効果が大きい点でステアリン酸が好適に使用される。
本発明はこの特別な銀色顔料をインキを使用し、好ましくは、銀色顔料に加えて、白色顔料を配合し、銀色顔料１０〜４０重量％、白色顔料０〜５０重量％、樹脂１０〜９０重量％の割合で配合した銀色インキ層とする。白色顔料を適量配合すると銀色インキ層の凝集力が高くなることにより、銀色インキ層の割れやデラミが防止される。
銀色顔料がこの割合より少ないと遮光効果が不足し、光の透過量が多くなるため、内包物が褐変する。顔料がこの割合より多いと、銀色インキ層の凝集力が低下するため印刷適性が低下するので好ましくない。また、包装袋に内包物を充填し包装体とした際、誤って落とした場合には銀色インキ層の凝集破壊によりデラミが発生することもある。
また、樹脂がこの割合より少ないと印刷適性が悪く、また銀色インキ層に割れが生じ光線透過量が多くなり内包物に褐変が生じ、好ましくない。
本発明の包装袋は波長４５０ｎｍ、６００ｎｍおよび７００ｎｍでの光線透過率が７％以下である。これより光線透過率が大きいと内包物に褐変が生じる。
【０００９】
本発明に用いる基材フィルムは、ポリエチレンテレフタレートフィルム（ＰＥＴ）、ポリアミドフィルム、金属あるいは金属酸化物蒸着を施した前記フィルム等を挙げることができる。
そして、本発明の包装袋は酸素透過量が４０ｃｃ／ｍ２・ｄａｙ以下である。これより酸素透過量が多いと光の透過を防止しても内包物は劣化する。
本発明において、基材フィルムと銀色インキ層との間に、必要に応じて白色インキに墨、紅、黄を加えたインキ層を設けると包装袋の色を内包物の色に近づ
け、包装袋の外からみて内包物が汚れた色に見えない効果が奏される。内包物によって適宜色を選ぶことができる。
【００１０】
図１は本発明の包装袋の層構成の１例を示したものである。１は基材フィル
ム、２はデザインインキ層、３は白色インキ層、４は銀色インキ層、５は接着
剤、６は中間層、７は内面層である。
【００１１】
【実施例】
（実施例１）
基材フィルムとして、１２μｍの厚さの酸化アルミニウム蒸着ポリエチレンテレフタレートフィルムの蒸着面に、白色インキ層を塗布量２．５ｇ／ｍ２となるようにグラビア印刷した。次に、銀色顔料２０重量％、樹脂２０重量％、溶剤６０重量％からなる銀色インキと、白色顔料３０重量％、樹脂１５重量％、溶剤５５重量％からなる白色インキとを重量で１００：２５の割合で混合したインキを前記白色インキ層上に塗布量が２．５ｇ／ｍ２となるようにグラビア印刷し、銀色インキ層とした。この銀色インキ層中の銀色顔料、白色顔料、樹脂の割合はそれぞれ３９重量％、１５重量％、４６重量％であった。
この印刷済みの基材フィルムの印刷層面に、中間層としてウレタン系接着剤を使用して、厚さ１５μｍの二軸延伸ナイロンフィルムをドライラミネートし、さらにナイロンフィルム面に内面層として厚さ７０μｍのポリプロピレンフィルムを同様にドライラミネートして、層構成が、蒸着ＰＥＴ／白インキ層／銀色インキ層／二軸延伸ナイロンフィルム中間層／ポリプロピレン内面層、の包装フィルムを作製した。
この包装フィルムを用いて形成した四方シール袋に蜜柑ジュース（果汁１００％）を充填しヒートシールして包装体とした。
この包装体を蛍光灯を照射した状態で２２℃／相対湿度６０％の条件で３ヶ月間保存した。
印刷インキ組成および塗布量を表１、性能試験の結果を表２に示す。
【００１２】
（実施例２）
実施例１の包装フィルムにおいて、銀色インキ層中の銀色顔料、白色顔料、樹脂の割合がそれぞれ２６重量％、３２重量％、４２重量％となるようにした以外は実施例１と同様にして包装体を作製した。インキ組成および塗布量を表１、性能試験の結果を表２に示す。
【００１３】
（実施例３〜４および比較例１〜３）
印刷インキを表１に示す通りとした以外は、実施例１と同様の包装フィルムとした。この包装フィルムを用い、実施例１と同様にして性能試験を行った結果を表２に示す。尚、実施例４においては、白インキ層に１重量％の紅インキを添加した。
【００１４】
【表１】
2004025555.tif 000003
【００１５】
【表２】
2004025555.tif 000004
【００１６】
表２に示した性能試験は下記の方法により測定した。
（１）酸素透過度
酸素透過度測定装置ＯＸ−ＴＲＡＮ２／２０（ＭＯＤＥＲＮ　ＣＯＮＴＲＯＬ社）を使用して、２２℃／相対湿度６０％の条件にて測定した。
（２）光線透過率
日本分光社製ＵＶ／ＶＩＳ／ＮＩＲ　Ｓｐｅｃｔｒｏｐｈｏｔｏｍｅｔｅｒ
Ｖ−５７０を使用して４５０ｎｍ、６００ｎｍ、７００ｎｍの波長の光について光線透過率を測定した。
（３）インキ密着性
１２０℃／３０分のレトルト処理後、目視により外観状態を確認し、デラミ等の発生を調査した。
【００１７】
（評価結果）
１．　比較例１：インキ密着性において、銀色インキ層に小さいクラックの発生が
みられた。
２．　比較例２：銀色顔料割合が多いため、インキ密着性が悪くデラミが発生して
いた。
３．　比較例３：銀色顔料割合が少ないため、可視光部の光線透過率が大きく、内
容物の褐変、異味異臭の発生があった。
【００１８】
【発明の効果】
本発明によれば、紫外線のみならず可視光も充分遮断するため、光と酸素による内容物の劣化を防止し保存性に優れた包装袋を提供される。
【図面の簡単な説明】
【図１】本発明の包装袋の層構造の一例を示す模式断面図である。
【符号の説明】
１　　基材フィルム層
２　　デザインインキ層
３　　白インキ層
４　　銀色インキ層
５　　接着剤層
６　　中間層
７　　内面層
【図１】
2004025555.tif 000005